원료 A 를 원료 H 로 변경 하 여 , 두께 160 ㎛ 의 미 연신 필름 을 얻 었 다 . 이때 의 미 연신 필름 의 인 취 속도 ( 금속 롤 의 회전 속도 ) 는 약 20 m / min 였 다 . 미 연신 필름 의 Tg 는 67 ℃ 였 다 . 얻 어 진 미 연신 필름 을 텐터 에 도입 하 고 , 필름 의 표면 온도 가 90 ℃ 가 되 도록 예열 한 후 에 , 필름 의 표면 온도 가 80 ℃ 가 되 도록 냉각 하 면서 폭 방향 으로 4 배 로 연신 하 였 다 . 다음 으로 필름 의 표면 온도 가 85 ℃ 가 되 도록 가열 하 였 다 . 그 후 , 냉각 하 여 , 양쪽 가장자리 부를 재단 제거 하 고 폭 500 ㎜ 로 롤 형상 으로 감음 으로써 , 두께 40 ㎛ 의 일 축 연신 필름 을 소정 의 길이 에 걸쳐 연속 적 으로 제조 하 였 다 . 얻 어 진 필름 의 특성 을 상기 한 방법 에 의해 평가 하 였 다 . 평가 결과 를 표 3 에 나타낸다 . 수축 마무리 성 은 동등 하 였 다 . 그러나 에이징 후 의 길 이 방향 ( 비 수축 방향 ) 의 인장 파단 신도 가 낮 고 , 인쇄 작업 시 에 필름 의 파봉 과 찢어짐 이 많 은 결과 였 다 .